실시 형태 들 에서 , 백금 촉매 를 파트 A 에 첨가 한 후 에 부드럽 게 진탕 한다 . 이어서 , Pt 촉매 를 함유 하 는 파트 A 용액 에 파트 B 를 첨가 한 후 에 5 분 간 볼 밀링 한다 . 총 고형물 함량 은 추가 의 양 의 , 예 를 들 어 , 부틸 아세테이트 로 희석 함 으로써 제어 될 수 있 다 . 분산 물 을 여과 하 여 스테인리스 강 비드 를 제거 한 후 , 여과 된 분산 물 을 탈기 시킬 수 있 다 . 이어서 , 분산 물 을 카 커스 및 프라이머 층 위 에 코팅 할 수 있 다 . 분산 물 은 또한 성형 될 수 있 다 . 경화 는 탑 코트 ( 106 ) 의 경화 에 대해 본 명세서 에 기재 된 임의 의 온도 범위 및 기간 중 임의 의 것 과 같 은 요구 되 는 시간 동안 승 온 에서 수행 될 수 있 다 . 플 루 오로 실리콘 화합물 및 그러 한 화합물 을 형성 하 기 위한 예시 적 인 반응 의 예 가 도 4 에 나타나 있 다 .